"式1式中、Aはフェニル基が置換されていてもよいトリフェニルホウ素基、R16は、水素原子、または炭素数1~12のアルキル基を表わす。Xは、単結合、-O-、-S-、-SO-、-SO2-、またはヘテロ原子を有してもよい炭素数1~20の2価の炭化水素基を表わす。で示されるモノマー単位と、発光性モノマー単位ただし、下記式D-1~D-7で示されるモノマーから誘導されるモノマー単位を除く。とを含む発光性高分子化合物。式1で示されるモノマー単位が下記式2式中、R16およびXは請求項1の記載と同じ意味を表わし、R1~R15は、それぞれ独立して、水素原子、ハロゲン原子、シアノ基、アミノ基、炭素数1~12の炭化水素アルキル基、または炭素数1~12のアルコキシ基、アリールオキシ基、芳香族基、ヘテロ環基を表わす。また、R1~R15のうち、同一のフェニル基上に隣接して付いているものは結合して縮合環を形成してもよい。で示されるモノマー単位である請求項1に記載の発光性高分子化合物。式2で示されるモノマー単位が下記式3式中、R2、R3、R6~R8及びR11、R12、R15、R16は請求項2の記載と同じ意味を表わす。で示されるモノマー単位である請求項2に記載の発光性高分子化合物。式2で示されるモノマー単位が下記式4式中、R1~R6、R8~R13およびR16は請求項2の記載と同じ意味を表わし、R17~R26は、それぞれ独立して、水素原子、ハロゲン原子、シアノ基、アミノ基、炭素数1~12の炭化水素アルキル基、または炭素数1~12のアルコキシ基、アリールオキシ基、芳香族基、ヘテロ環基を表わす。また、R17~R26のうち、同一のフェニル基上に隣接して付いているものは結合して縮合環を形成してもよい。で示されるモノマー単位である請求項2に記載の発光性高分子化合物。前記発光性モノマー単位の発光が燐光発光である請求項1~4のいずれかに記載の発光性高分子化合物。前記発光性モノマー単位が遷移金属錯体を含む請求項5に記載の発光性高分子化合物。前記発光性モノマー単位が原子番号39~48、72~80から選ばれる金属を含む請求項6に記載の発光性高分子化合物。発光性高分子化合物がホール輸送性モノマー単位を含む請求項1乃至8のいずれか1項に記載の発光性高分子化合物。請求項1記載の式1で示されるモノマー単位を含む高分子化合物と発光性化合物ただし、請求項1記載の式D-1~D-7で示されるモノマーから誘導されるモノマー単位を含む発光性化合物、下記式Ir-1~Ir-13で示されるイリジウム化合物、下記Pt-1~Pt-3で示される白金化合物、および下記A-1で示されるオスミウム化合物を除くとを含有することを特徴とする発光性組成物。前記発光性化合物が低分子化合物及び/または高分子化合物である請求項9記載の発光性組成物。陽極と陰極に挟まれた一つまたは複数の高分子層を含む有機発光素子において、高分子層の少なくとも一層が請求項1乃至8のいずれか1項に記載の発光性高分子化合物を含む有機発光素子。陽極と陰極に挟まれた一つまたは複数の高分子層を含む有機発光素子において、高分子層の少なくとも一層が請求項9または10に記載の発光性組成物を含む有機発光素子。請求項11または12に記載の有機発光素子を用いた、面発光光源、表示装置用バックライト、表示装置、照明装置、インテリア、またはエクステリア。現在までに、大面積化、量産化に適した高効率発光性の高分子材料が開発されてはいるが、十分な高発光効率で低電圧駆動が可能な発光性材料およびこれを用いた有機発光素子はまだ得られていない。従って、本発明の課題は、低電圧で高発光効率が得られ、大面積化および量産化に適した高分子材料およびこれを用いた有機発光素子を提供することにある。本発明者らは、これまで高分子材料に用いられている電子輸送部位がオキサジアゾール構造であるため、駆動電圧が高く、電力効率が低いと考え、種々検討した結果、電子輸送部位として特定のトリアリールホウ素構造をもつ高分子材料を用いることにより、駆動電圧が低下し、外部量子効率が向上することを見出し、本発明を完成するに至った。本発明の高分子化合物を用いることにより、低電圧で高発光効率が得られ、大面積化および量産化に適した発光性高分子材料およびこれを用いた有機発光素子を提供することが可能となる。すなわち、本発明は、以下の有機発光素子に関する。1.式1式中、Aはフェニル基が置換されていてもよいトリフェニルホウ素基、R16は、水素原子、または炭素数1~12のアルキル基を表わす。Xは、単結合、-O-、-S-、-SO-、-SO2-、またはヘテロ原子を有してもよい炭素数1~20の2価の炭化水素基を表わす。で示されるモノマー単位を含むことを特徴とする高分子化合物。2.式2式中、R16およびXは前記1の記載と同じ意味を表わし、R1~R15は、それぞれ独立して、水素原子、ハロゲン原子、シアノ基、アミノ基、炭素数1~12の炭化水素アルキル基、または炭素数1~12のアルコキシ基、アリールオキシ基、芳香族基、ヘテロ環基を表わす。また、R1~R15のうち、同一のフェニル基上に隣接して付いているものは結合して縮合環を形成してもよい。で示されるモノマー単位を含むことを特徴とする前記1に記載の高分子化合物。3.式2で表わされるモノマー単位において、R1、R4、R5、R9、R10、R13のうち少なくとも4つがC1~C6のアルキル基またはアルコキシ基である但しR1、R4はホウ素の置換位置に対してオルト位である。前記2に記載の高分子化合物。4.式3式中、R2、R3、R6~R8及びR11、R12、R15、R16は前記2の記載と同じ意味を表わす。で示されるモノマー単位を含む前記2または3記載の高分子化合物。5.式4式中、R1~R6、R8~R13およびR16は前記2の記載と同じ意味を表わし、R17~R26は、それぞれ独立して、水素原子、ハロゲン原子、シアノ基、アミノ基、炭素数1~12の炭化水素アルキル基、または炭素数1~12のアルコキシ基、アリールオキシ基、芳香族基、ヘテロ環基を表わす。また、R17~R26のうち、同一のフェニル基上に隣接して付いているものは結合して縮合環を形成してもよい。で示されるモノマー単位を含む前記2または3記載の高分子化合物。6.前記2に記載の式2で示されるモノマー単位と、発光性モノマー単位を含む発光性高分子化合物である前記2乃至5に記載の高分子化合物。7.発光性モノマー単位の発光が燐光発光である前記6に記載の発光性高分子化合物。8.発光性モノマー単位が遷移金属錯体を含む前記7に記載の発光性高分子化合物。9.前記発光性モノマー単位が原子番号39~48、72~80から選ばれる金属を含む前記8に記載の発光性高分子化合物。10.発光性高分子化合物がホール輸送性モノマー単位を含む前記2乃至9のいずれか1項に記載の発光性高分子化合物。11.前記2記載の式2で示されるモノマー単位を含む高分子化合物と発光性化合物を含有することを特徴とする発光性組成物。12.前記発光性化合物が低分子化合物及び/または高分子化合物である前記11記載の発光性組成物。13.陽極と陰極に挟まれた一つまたは複数の高分子層を含む有機発光素子において、高分子層の少なくとも一層が前記6乃至9のいずれか1項に記載の発光性高分子化合物を含む有機発光素子。14.陽極と陰極に挟まれた一つまたは複数の高分子層を含む有機発光素子において、高分子層の少なくとも一層が前記11または12に記載の発光性組成物を含む有機発光素子。15.前記13または14に記載の有機発光素子を用いた、面発光光源、表示装置用バックライト、表示装置、照明装置、インテリア、またはエクステリア。以下、本発明の実施の形態について具体的に説明する。本発明は高分子化合物に、少なくとも、式1で示されるホウ素を含有するモノマー単位を含む。式中、Aはフェニル基が置換されていてもよいトリフェニルホウ素基、R16は、水素原子、または炭素数1~12のアルキル基を表わす。Xは、単結合、-O-、-S-、-SO-、-SO2-、またはヘテロ原子を有してもよい炭素数1~20の2価の炭化水素基を表わす。式1で示されるホウ素を含有するモノマー単位は、具体的には下記式2で示される。式中、R16およびXは前記と同じ意味を表わし、R1~R15は、それぞれ独立して水素原子、ハロゲン原子、シアノ基、アミノ基、炭素数1~12の炭化水素アルキル基、または炭素数1~12のアルコキシ基、アリールオキシ基、芳香族基、ヘテロ環基を表わす。また、R1~R15のうち、同一のフェニル基上に隣接して付いているものは結合して縮合環を形成してもよい。式2で示されるモノマー単位はトリアリールホウ素構造の部分、炭素-炭素二重結合に由来する重合鎖を形成する部分、およびこれらを結合する連結基Xとから構成される。トリアリールホウ素構造は電子移動度が高いため、低電圧駆動が可能となり、高い外部量子効率を得ることが可能となる。すなわち、式2で示されるモノマー単位は電子輸送性部位として働く。式2におけるR1~R15としては、水素原子、ハロゲン原子、シアノ基、アミノ基、炭素数1~12の炭化水素アルキル基、または炭素数1~12のアルコキシ基、アリールオキシ基、芳香族基、ヘテロ環基を挙げることができる。R1~R15に用いられるハロゲン原子としては、フッ素、塩素、臭素、およびヨウ素を挙げることができる。R1~R15に用いられる炭素数1~12の炭化水素アルキル基としては、メチル基、エチル基、プロピル基、イソプロピル基、ブチル基、イソブチル基、t-ブチル基、アミル基、ヘキシル基、オクチル基、デシル基、ドデシル基等を挙げることができる。R1~R15に用いられる炭素数1~12のアルコキシ基としては、メトキシ基、エトキシ基、プロポキシ基、イソプロポキシ基、イソブトキシ基、t-ブトキシ基、ヘキシルオキシ基、オクチルオキシ基、デシルオキシ基、ドデシルオキシ基等を挙げることができる。R1~R15に用いられるアリールオキシ基としては、フェノキシ基、4-メチルフェノキシ基、ナフチルオキシ基、アンスラニルオキシ基等を挙げることができる。R1~R15に用いられる芳香族としては、フェニル基、ビフェニル基、テルフェニル基、トリル基、キシリル基、メシチル基、ナフチル基、アンスリル基、フェナンスリル基などを挙げることができる。R1~R15に用いられるヘテロ環基としては、ピリジル基、ピロール基、フラニル基、チオフェン基、ピラゾール基、イミダゾール基、トリアゾール基、テトラゾール基、オキサゾール基、オキサジアゾール基、チアゾール基、チアジアゾール基、インドール基、カルバゾール基、ベンゾフラニル基、ベンゾチオフェン基、ベンゾイミダゾール基、ベンゾトリアゾール基、ベンゾオキサゾール基、ベンゾチアゾール基、ベンゾジチアゾール基、フリル基などを挙げることができる。また、R1~R15のうち、同一のフェニル基上に隣接して付いているものは結合して縮合環を形成してもよい。ホウ素化合物を空気や水に安定にさせる場合、芳香環のオルト位は置換基を有している方が好ましい。また4位は置換基を有している方が望ましい。式2におけるR16としては、水素原子、または炭素数1~12のアルキル基を挙げることができる。R16に用いられる炭素数1~12のアルキル基としては、メチル基、エチル基、プロピル基、イソプロピル基、ブチル基、イソブチル基、t-ブチル基、アミル基、ヘキシル基、オクチル基、デシル基、ドデシル基等を挙げることができる。式2におけるトリアリールホウ素構造の好ましい具体例としては、下記式A-1から式A-15に示すような構造を挙げることができる。式2における連結基Xとしては、単結合、-O-、-S-、-SO-、またはヘテロ原子を有してもよい炭素数1~20の2価の有機基を挙げることができる。連結基Xに用いられる炭素数1~20の2価の有機基としては、下記式S-1から式S-15に示すような構造のものを挙げることができる。ここで、R27、R28およびR29は、それぞれ独立してメチレン基または置換もしくは未置換のフェニレン基を示す。k、mおよびnはそれぞれ独立に0,1または2である。但し、式S-3、式S-7および式S-8においては、mとnが同時に0となることはない。式2におけるトリアリールホウ素構造の好ましい具体例としては、下記式B-1からB-23に示すような構造を挙げることができる。これらの中でも特に好ましいのは式B―4、B-6、B-19、B-21、B-22、B-23で示されるものである。本発明の高分子化合物において、式2で表わされるモノマー単位の繰り返し数をt、他のモノマー単位の繰り返し数をuとした場合、全体のモノマー単位の繰り返し数に対する本発明の式2で表わされるモノマーの繰り返し割合、すなわちt/tuは望ましくは001以上かつ100以下である。また、更に望ましくは01以上かつ09以下である。本発明の高分子化合物は発光性モノマー単位を含んでも良い。この場合の発光性モノマー単位は、発光部位、炭素-炭素二重結合に由来する重合鎖を形成する部分、およびこれらを結合する連結基とから構成される。ここで、発光は蛍光、燐光いずれでもよいが、好ましくは燐光である。発光性モノマー単位における蛍光発光性部位としては、室温で蛍光を発光する化合物を用いることができる。発光性部位としては、例えば応用物理,第70巻,第12号,1419頁,2001年記載の化合物を用いることができる。発光性モノマー単位における燐光発光性部位としては、室温で燐光を発光する化合物を用いることができるが、遷移金属錯体が好ましい。上記の遷移金属錯体に使用される遷移金属は、周期律表の第一遷移元素系列すなわち原子番号21のScから30のZnまで、第二遷移元素系列すなわち原子番号39のYから48のCdまで、第三遷移元素系列すなわち原子番号72のHfから80のHgまでを含む。これらの遷移金属の中で、Pd、Os、Ir、PtおよびAuが好ましく、さらにIrおよびPtが好ましく、さらにもっとも好ましいのはIrである。また、上記の遷移金属錯体の配位子としては、ウィルキンソンGWilkinson編ComprehensiveCoordinationChemistry、山本明夫有機金属化学-基礎と応用-裳華房、1982に記載の配位子などを使用することができる。中でも、ハロゲン配位子、含窒素ヘテロ環配位子フェニルピリジン系配位子、ベンゾチエニルピリジン系配位子、ベンゾキノリン系配位子、キノリノール系配位子、ビピリジル系配位子、ターピリジン系配位子、フェナントロリン系配位子等、ジケトン配位子アセチルアセトン配位子、ジピバロイルメタン配位子等、カルボン酸配位子酢酸配位子等、リン配位子トリフェニルホスフィン系配位子等、亜リン酸エステル系配位子等、一酸化炭素配位子、イソニトリル配位子、およびシアノ配位子が好ましい。上記の遷移金属錯体の配位子の特に好ましい具体例としては、下記式L-1からL-13に示す構造のものを挙げることができる。また、1つの遷移金属錯体に複数種類の配位子を含んでいてもよい。更に、上記の遷移金属錯体として二核錯体あるいは多核錯体を使用することもできる。発光性モノマー単位における連結基は、上記遷移金属錯体と、炭素―炭素二重結合に由来する重合鎖を結合する部分である。この連結基としては、単結合、-O-、-S-、-SO-、-SO2-、またはヘテロ原子を有してもよい炭素数1~20の2価の炭化水素基を挙げることができる。連結基に用いられる炭素数1~20の2価の炭化水素基としては、前記式2における連結基Xの場合と同じ式S-1から式S-15に示すような構造のものを挙げることができる。本発明における発光性モノマー単位の好ましい具体例をとしては、式D-1から式D-11に示すような構造を挙げることができる。本発明の高分子化合物において、発光性モノマー単位の繰り返し数をr、他のモノマー単位の繰り返し数式2で表される化合物を含むをsとしたときr、sは1以上の整数、全体のモノマー単位の繰り返し数に対する発光性モノマー単位の繰り返し数の割合、すなわちr/rsの値は望ましくは00001以上かつ03以下である。また、更に望ましくは0001以上かつ02以下である。共重合体におけるモノマーの配列としては、ランダム共重合体、ブロック共重合体、交互共重合体のいずれであってもよい。また、本発明の高分子化合物は、式2で示されるモノマー単位の他にホール輸送性モノマー単位を含んでいてもよい。ホール輸送性のモノマー単位におけるホール輸送性部位としては、N,N’-ジフェニル-N,N’-3-メチルフェニル-1,1’-ビフェニル-4,4’ジアミンTPD、N,N,N’,N’-テトラキス3-メチルフェニル-1,1’-3,3‘-ジメチルビフェニル-4,4’ジアミンHMTPD、4,4’-ビス[N-1-ナフチル-N-フェニルアミノ]ビフェニルα-NPD、4、4’,4’’-トリス3-メチルフェニルフェニルアミノトリフェニルアミンm-MTDATAなどのトリフェニルアミン誘導体、カルバゾール誘導体などを挙げることができ、具体的な例としては、T-1からT-8に示す構造などを挙げることができる。ホール輸送性モノマー単位は、ホール輸送性部位、炭素-炭素二重結合に由来する重合鎖を形成する部分、およびこれらを結合する連結基とから構成される。ホール輸送性モノマー単位における連結基は、上記ホール輸送部位と、炭素―炭素二重結合に由来する重合鎖を結合する部分である。この連結基としては、単結合、-O-、-S-、-SO-、またはヘテロ原子を有してもよい炭素数1~20の2価の有機基を挙げることができる。連結基に用いられる炭素数1~20の2価の有機基としては、前記式2における連結基Xの場合と同じS-1からS-15に示すような構造のものを挙げることができる。本発明の高分子化合物において、ホール輸送性モノマー単位の繰り返し数をv、他のモノマー式2で表されるモノマー単位を含むの繰り返し数をwとしたときv、wは1以上の整数、全体のモノマー単位の繰り返し数に対する第三のモノマー単位の繰り返し数の割合、すなわちv/vwの値は、望ましくは0001以上かつ099以下である。また、更に望ましくは001以上かつ09以下である。本発明の高分子化合物は、更にその他のモノマー単位を含んでいてもよい。その他のモノマー単位としては、式2で示される化合物以外の電子輸送性のモノマー単位、両極性のモノマー単位等をあげることができる。電子輸送性モノマー単位としては、例えば、トリスアルミニウムキノリノールAlq3などのキノリノール誘導体金属錯体、オキサジアゾール誘導体、トリアゾール誘導体、イミダゾール誘導体、トリアジン誘導体、トリアリールホウ素誘導体等に重合性官能基を導入した化合物を重合することにより導入することができる。本発明に用いられる高分子の重合度は、5~10000が好ましく、10~5000が更に好ましい。高分子の分子量はその構成モノマーの分子量と重合度によって決まるため、本発明に用いられる高分子の分子量の好適な範囲を一概に定めることは困難である。しいて挙げるならば、本発明に用いられる高分子の分子量は、上記の重合度とは独立に重量平均分子量で1000~2000000が好ましく、5000~1000000が更に好ましい。ここで、分子量の測定方法としては、例えば、高分子学会編高分子化学の基礎東京化学同人、1978年に記載されている方法、すなわち、ゲルパーミエーションクロマトグラフィーGPC法、浸透圧による方法、光散乱法、超遠心法などを挙げることができる。図1は本発明の有機発光素子構成の一例を示す断面図であり、透明基板1上に設けた陽極2と陰極6の間にホール輸送層3、発光層4、電子輸送層5を順次設けたものである。また、本発明の有機発光素子構成は図1の例のみに限定されず、陽極と陰極の間に順次、1ホール輸送層/発光層、2発光層/電子輸送層、のいずれかを設けたものでもよく、更には3ホール輸送材料、発光性材料、電子輸送材料を含む層、4ホール輸送材料、発光性材料を含む層、5発光性材料、電子輸送材料を含む層、6発光性材料の単独層、のいずれかの層を一層設けるだけでもよい。また、図1に示した発光層は1層であるが、2つ以上の層が積層されていてもよい。これら、陰極と陽極の間の層は、一般に用いられている成膜方法を種々適用することができるが、ウェットプロセスにて塗布して作製する場合には、スピンコート法、インクジェット法、引き上げ法、ディップ法などを用いて成膜できる。本発明の有機発光素子においては、発光層の発光性材料として、上記式2で示されるホウ素を有するモノマー単位と発光性モノマー単位を含む発光性高分子化合物を用いるか、式2で示されるホウ素を有するモノマー単位を含む高分子化合物に対して発光性化合物低分子化合物あるいは高分子化合物からなる発光性材料、ホール輸送材料、電子輸送材料を混合したものを用いることができる。本発明の高分子化合物に発光性材料を混合する場合、前述の発光性部位をもつ化合物を用いることができる。このとき本発明の高分子化合物に対する発光性材料の割合は0001から30wtが望ましく、さらに望ましくは01から20wtである。発光性材料の好ましい具体例としては、D-12からD-21に示すような構造を挙げることができる。また、本発明の高分子化合物のホール輸送性を補う場合にはホール輸送性化合物を混合することができ、また電子輸送性を補う場合には電子輸送性化合物を混合することができる。ここで、本発明の高分子化合物に混合するキャリア輸送性化合物は低分子化合物および高分子化合物のいずれでもよい。上記の高分子化合物に混合する低分子のホール輸送性化合物としては、N,N’-ジフェニル-N,N’-3-メチルフェニル-1,1’-ビフェニル-4,4’ジアミンTPD、4,4’-ビス[N-1-ナフチル-N-フェニルアミノ]ビフェニルα-NPD、4,4’,4’’-トリス3-メチルフェニルフェニルアミノトリフェニルアミンm-MTDATAなどのトリフェニルアミン誘導体などを例示することができる。また、上記の高分子化合物に混合する高分子のホール輸送性化合物としては、ポリビニルカルバゾール、トリフェニルアミン系の低分子化合物に重合性官能基を導入して高分子化したもの、例えば特開平8157575号公報に開示されているトリフェニルアミン骨格の高分子化合物などを例示することができる。一方、上記の高分子化合物に混合する低分子の電子輸送性化合物としては、トリスアルミニウムキノリノールAlq3などのキノリノール誘導体金属錯体、オキサジアゾール誘導体、トリアゾール誘導体、イミダゾール誘導体、トリアジン誘導体、トリアリールホウ素誘導体などを例示することができる。また、上記の高分子化合物に混合する高分子の電子輸送性化合物としては、上記の低分子の電子輸送性化合物に重合性官能基を導入して高分子化したもの、例えば特開平101665号公報に開示されているポリPBDなどを例示することができる。また、上記の高分子化合物を成膜して得られる膜の物性等を改良する目的で、高分子化合物の発光特性に直接的には関与しない高分子化合物を混合して組成物とし、これを発光性材料として用いることもできる。例えば、得られる膜に柔軟性を付与するためにポリメチルメタクリレ-トPMMAなどを混合することができる。本発明の有機発光素子において、ホール輸送層を形成するホール輸送材料としては、N,N’-ジメチル-N,N’-3-メチルフェニル-1,1’-ビフェニル-4,4’ジアミンTPD、4,4’-ビス[N-1-ナフチル-N-フェニルアミノ]ビフェニルα-NPD、4,4’,4’’-トリス3-メチルフェニルフェニルアミノトリフェニルアミンm-MTDATAなどのトリフェニルアミン誘導体、ポリビニルカルバゾールなどを例示することができる。また、トリフェニルアミン系の低分子化合物に重合性官能基を導入して高分子化したもの、例えば特開平8157575号公報に開示されているトリフェニルアミン骨格の高分子化合物なども使用でき、更にポリパラフェニレンビニレン、ポリジアルキルフルオレンなどの高分子材料も使用できる。これらのホール輸送材料は単独でも用いられるが、異なるホール輸送材料と混合または積層して用いてもよい。ホール輸送層の厚さは特に限定されるものではないが、1nm~5μmが好ましく、5nm~1μmがより好ましく、10nm~500nmが更に好ましい。本発明の有機発光素子において、電子輸送層を形成する電子輸送材料としては、トリスアルミニウムキノリノールAlq3などのキノリノール誘導体金属錯体、オキサジアゾール誘導体、トリアゾール誘導体、イミダゾール誘導体、トリアジン誘導体、トリアリールホウ素誘導体などを例示することができる。また、上記の低分子の電子輸送性化合物に重合性官能基を導入して高分子化したもの、例えば特開平101665号公報に開示されているポリPBDなども使用できる。これらの電子輸送材料は単独でも用いられるが、異なる電子輸送材料と混合または積層して用いてもよい。電子輸送層の厚さは特に限定されるものではないが、1nm~5μmが好ましく、5nm~1μmがより好ましく、10nm~500nmが更に好ましい。上記の発光層に用いられる発光性高分子化合物、ホール輸送層に用いられるホール輸送材料および電子輸送層に用いられる電子輸送材料は、それぞれ単独で各層を形成するほかに、高分子材料をバインダとして各層を形成することもできる。これに使用される高分子材料としては、ポリメチルメタクリレート、ポリカーボネート、ポリエステル、ポリスルホン、ポリフェニレンオキサイドなどを例示することができる。上記の発光層、ホール輸送層および電子輸送層法は、抵抗加熱蒸着法、電子ビーム蒸着法、スパッタリング法、インクジェット法、スピンコート法、印刷法、スプレー法、ディスペンサー法などにより形成することが可能であり、低分子化合物の場合は主として抵抗加熱蒸着法および電子ビーム蒸着法が用いられ、高分子化合物の場合は主にインクジェット法、印刷法、スピンコート法が用いられる。また、発光層の陰極側に隣接して、ホールが発光層を通過することを抑え、発光層内で電子と効率よく再結合させる目的で、ホールブロック層が設けられてもよい。これに用いられる材料としては、トリアゾール誘導体、オキサジアゾール誘導体、フェナントロリン誘導体などを例示することができる。本発明の有機発光素子の陽極材料としては、酸化インジウムスズITO、酸化錫、酸化亜鉛、ポリチオフェン、ポリピロール、ポリアニリンなどの導電性高分子などの既知の透明導電材料が使用できる。この透明導電材料による電極の表面抵抗は1~50Ω/□オーム/スクエアーであることが好ましい。これらの陽極材料の成膜方法としては、電子ビーム蒸着法、スパッタリング法、化学反応法、コーティング法などを用いることができる。陽極の厚さは50~300nmが好ましい。また、陽極とホール輸送層または陽極に隣接して積層される有機層の間に、ホール注入に対する注入障壁を緩和する目的で陽極バッファー層が挿入されていてもよい。これには銅フタロシアニン、ポリエチレンジオキシチオフェンPEDOTとポリスチレンスルホン酸PPSの混合体などを用いることができる。また、陽極材料上に適当な中間層を設けても良い。この場合の中間層は、気体状有機化合物の高周波RFプラズマ処理法により有機薄膜として形成できる。本発明の有機発光素子の陰極材料としては、仕事関数が低いLi、Kなどのアルカリ金属や、Mg、Ca、Baなどのアルカリ土類金属を用いるのが、電子注入効率の観点から好ましい。また、これらの金属と比較して化学的に安定なAl、MgAg合金、AlLiやAlCaなどのAlとアルカリ金属の合金などを用いることも望ましい。電子注入効率と化学的安定性とを両立させるためには、特開平215595号公報、特開平5121172号公報に記載されているように、Cs、Ca、Sr、Baなどのアルカリ金属やアルカリ土類金属の薄層001~10μm程度をAl層の下に陰極側を上側、陽極側を下側とする挟んでもよい。これらの陰極材料の成膜方法としては、抵抗加熱蒸着法、電子ビーム蒸着法、スパッタリング法、イオンプレーティング法などを用いることができる。陰極の厚さは10nm~1μmが好ましく、50~500nmがより好ましい。本発明に係る有機発光素子の基板としては、発光性材料の発光波長に対して透明な絶縁性基板が使用でき、ガラスのほか、ポリエチレンテレフタレートPET、ポリカーボネート、ポリメチルメタクリレートPMMAを始めとする透明プラスチックが使用できる。本発明の発光素子は、表示装置、照明、表示装置用バックライト、インテリア、エクステリア、面発光光源に用いることができる。以下に本発明について代表的な例を示し、更に具体的に説明する。なお、これらは説明のための単なる例示であって、本発明は何らこれらに限定されるものではない。<測定装置等>11H-NMR、13C-NMR日本電子JEOL製JNMEX270270Mz溶媒:重クロロホルム2GPC測定分子量測定カラム:ShodexKF-GKF804LKF802KF801溶離液:テトラヒドロフランTHF温度:40°C検出器:RIShodexRI-713ICP元素分析島津製作所製ICPS8000実施例1:重合性化合物ホウ素モノマー化合物1の合成Grignard試薬調製窒素雰囲気下において、100mlの4つ口フラスコにマグネシウム100g、脱水テトラヒドロフランTHF5ml、ヨウ素2mgを仕込み、室温でヨウ素の色がなくなるまで撹拌した。これに、ドライアイス/メタノール浴上で、4-ブロモスチレン730gを脱水テトラヒドロフランTHF30mlに溶解させた溶液を反応温度が15~20°Cとなるように滴下した。滴下後、そのままの温度で60分間撹拌し、グリニア試薬StyMgBrを調製した。トリアリールホウ素の合成窒素雰囲気下において、200mlの4つ口フラスコにジメシチルボロンフルオライド416gとトルエンTol10mlを仕込んだ。この溶液に先に調製したグリニア試薬StyMgBrを反応温度が15~20°Cとなるように加え、さらに同温で6時間撹拌した。この溶液に05N塩酸80mlと酢酸エチル100mlを加え抽出し、ついで有機層を水、飽和食塩水で洗浄し、無水硫酸ナトリウム上で乾燥させた。乾燥剤をろ別し、溶媒を留去して得た粗結晶をエタノールから再結晶して、化合物1を364g得た収率70。1HNMR、ppm201230530533582587660682736749。実施例2:重合性化合物ホウ素モノマー化合物2の合成1-ブロモ-2,6-ジメチル-4-tert-ブチルジメチルシロキシベンゼン化合物3の合成窒素雰囲気下において、100mlの3つ口フラスコに4-ブロモ3,5-ジメチルフェノール500gとtertブチルジメチルクロロシラン387gと脱水ジクロロメタンDCM10ml、脱水ジメチルホルムアミドDMF3mlを仕込み撹拌した。撹拌下この溶液に、イミダゾール175gを脱水DCM10mlに溶かした溶液を滴下し、滴下後室温で3時間撹拌した。析出した不溶物をろ過し、ろ液を減圧下に濃縮した後、酢酸エチルと炭酸水素ナトリウム水溶液5を加えた。有機層を分離した後、水と飽和食塩水で洗浄し、無水硫酸ナトリウム上で乾燥させた。乾燥剤をろ別した後、溶媒を留去し、残渣をシリカゲルカラムクロマトグラフィーにて精製し、目的物を745g得た。Grignard試薬調製窒素雰囲気下において、100mlの4つ口フラスコにマグネシウム060g、脱水テトラヒドロフランTHF5ml、ヨウ素2mgを仕込み、室温でヨウ素の色がなくなるまで撹拌した。これに、1-ブロモ-2,6-ジメチル-4-tert-ブチルジメチルシロキシベンゼン725gを脱水THF30mlに溶解させた溶液を反応温度が67~70°Cとなるように滴下した。滴下後、そのままの温度で60分間撹拌し、グリニア試薬OTBSXyMgBrを調製した。ジメシチル4-tert-ブチルジメチルシロキシ2,6-ジメチルフェニルボラン化合物4の合成窒素雰囲気下において、200mlの4つ口フラスコにジメシチルボロンフルオライド332gと脱水トルエンTol10mlを仕込んだ。この溶液に先に調製したグリニア試薬OTBSXyMgBrを加え、さらに油温130°Cで6時間撹拌した。放冷後、この溶液に塩酸05N,80mlと酢酸エチル120mlを加え、有機層を分離し、ついで有機層を水、飽和食塩水で洗浄し、無水硫酸ナトリウム上で乾燥させた。乾燥剤をろ別し、溶媒を留去して得た粗結晶をシリカゲルカラムクロマトグラフィーで精製して、化合物4を475g得た収率88。1HNMR、ppm0180190970983194197225226642673ジメシチル4-ヒドロキシ-2,6-ジメチルフェニルボラン化合物5の合成窒素雰囲気下において、200mlの4つ口フラスコに化合物4450gと脱水テトラヒドロフランTHF15mlを仕込んだ。この溶液に撹拌下、テトラノルマルブチルアンモニウムフルオライド3水和物TBA-F88gを加えた。30分後、5クエン酸水溶液20mlを加えさらに10分間撹拌し、析出した固体をろ取した。ろ液に酢酸エチルを加え、抽出し、有機層を水、飽和食塩水で洗浄し、無水硫酸ナトリウム上で乾燥させた。乾燥剤をろ別した後、溶媒を留去して得た残渣と固体を合わせてエタノールで再結晶させ、化合物5を293g得た。ろ液をシリカゲルカラムクロマトグラフィーにて精製し、化合物5を032g得た。合計325g収率94。1HNMRppm19519822654641673化合物6の合成100mlのナスフラスコに化合物5281gと脱水ピリジンPy10mlを仕込んだ。この溶液に氷冷下、無水トリフルオロメタンスルホン酸14mlを加えた。氷温で10分、室温で一晩撹拌した後、氷の入った200mlのコニカルビーカーに移した。酢酸エチルを加え、抽出し、有機層を水、飽和食塩水で洗浄し、無水硫酸ナトリウム上で乾燥させた。乾燥剤をろ別した後、溶媒を留去して得た残渣をシリカゲルカラムクロマトグラフィーにて精製し、目的物を337g得た収率99。ジメシチル4-ビニル-2,6-ジメチルフェニルボラン化合物2の合成100mlのナスフラスコに化合物6295g、脱水ジオキサン15ml、トリブチルビニルスズ220g、無水塩化リチウム085g、テトラキストリフェニルホスフィンパラジウム015g、2,6-ジtert-ブチル-4-メチル-フェノール005gを仕込み、この溶液を湯温100°Cで3時間撹拌した。放冷後ピリジン35mlとピリジニウムフルオライドテトラヒドロフランTHF溶液を14M,7ml加えた。室温で一晩撹拌した後、酢酸エチル10mlを加え、不溶物をろ過した。ろ液は水、塩酸4N、水、NaOH4N、水、飽和食塩水で順次洗浄し、無水硫酸ナトリウム上で乾燥させた。乾燥剤をろ別した後、溶媒を留去して得た残渣をシリカゲルカラムクロマトグラフィーにて精製し、目的物を130g得た収率51。1HNMRppm198201226519523573580658669673696実施例3:重合性化合物ホウ素モノマー化合物7の合成ジメシチル4-スチリル-2,6-ジメチルフェニルボラン化合物7の合成100mlのナスフラスコに化合物6222g、脱水ジオキサン12ml、トリブチルビニルスズ166g、無水塩化リチウム064g、テトラキストリフェニルホスフィンパラジウム011g、2,6-ジtert-ブチル-4-メチル-フェノール003gを仕込み、この溶液を湯温100°Cで3時間撹拌した。放冷後ピリジン27mlとピリジニウムフルオライドTHF溶液14M32mlを加えた。室温で一晩撹拌した後、酢酸エチル10mlを加え、不溶物をろ過した。ろ液は水、塩酸4N、水、NaOH4N、水、飽和食塩水で順次洗浄し、無水硫酸ナトリウム上で乾燥させた。乾燥剤をろ別した後、溶媒を留去して得た残渣をシリカゲルカラムクロマトグラフィーにて精製し、目的物を114g得た収率50。1HNMRppm198201226521527575581672688720741766実施例4:重合性化合物ホウ素モノマー化合物8の合成14-ブロモ-3,5-ジメチルアニソール化合物9の合成200mlの4つ口フラスコに、4-ブロモ-3,5-ジメチルフェノール100gと脱水ジメチルスルホキシド10mlとtertブトキシカリウム112gを仕込み、室温で撹拌した。撹拌下この溶液にヨウ化メチル85gを加え、室温で2時間撹拌した。反応液に酢酸エチル200mlと水50mlを加え、有機層を抽出し、有機層を水、5水酸化ナトリウム水溶液、水、飽和食塩水で順次洗浄し、無水硫酸ナトリウム上で乾燥させた。乾燥剤をろ別した後、溶媒を留去し、残渣をシリカゲルカラムクロマトグラフィーにて精製し、目的物を1036g得た収率97。2Grignard試薬調製窒素雰囲気下において、100mlの四つ口フラスコにマグネシウム12g、脱水テトラヒドロフランTHF5ml、ヨウ素2mgを仕込み、室温でヨウ素の色がなくなるまで撹拌した。これに、4-ブロモ-3,5-ジメチル-アニソール103gを脱水THF30mlに溶解させた溶液を反応温度が67~70°Cとなるように滴下した。滴下後、そのままの温度で60分間撹拌し、グリニア試薬を調製した。3化合物10の合成窒素雰囲気下において、200mlの4つ口フラスコにボロントリフルオライドエーテルコンプレックス34gと脱水THF10mlを仕込んだ。この溶液に先に調製したグリニア試薬OTBSXyMgBrを加え、油温70°Cで3時間撹拌した。この反応液に化合物9から調製したグリニア試薬を加え、油温130°Cで6時間撹拌した。放冷後、反応液に水を少しずつ加え計100ml、さらに10塩酸を20ml加えた。酢酸エチルを200ml加え、有機層を抽出し、有機層を水、飽和食塩水で順次洗浄し、無水硫酸ナトリウム上で乾燥させた。乾燥剤をろ別した後、溶媒を留去し、残渣をシリカゲルカラムクロマトグラフィーと再結晶にて精製し、目的物を74g得た収率50。4化合物11の合成窒素雰囲気下において、200mlの4つ口フラスコに化合物1068gと脱水THF30mlを仕込んだ。この溶液に撹拌下、テトラノルマルブチルアンモニウムフルオライド3水和物TBAF18gを加えた。30分後、5クエン酸水溶液80mlを加えさらに10分間撹拌し、析出した固体をろ取した。ろ液に酢酸エチルを加え、抽出し、有機層を水、飽和食塩水で洗浄し、無水硫酸ナトリウム上で乾燥させた。乾燥剤をろ別した後、溶媒を留去して得た残渣と固体を合わせてエタノールで再結晶させ、化合物11を43g得た収率99。5化合物12の合成100mlのナスフラスコに化合物1142gと脱水ピリジンPy20mlを仕込んだ。この溶液に氷冷下、無水トリフルオロメタンスルホン酸4mlを加えた。氷温で10分、室温で一晩撹拌した後、氷の入った200mlのコニカルビーカーに移した。酢酸エチルを加え、抽出し、有機層を水、飽和食塩水で洗浄し、無水硫酸ナトリウム上で乾燥させた。乾燥剤をろ別した後、溶媒を留去して得た残渣をシリカゲルカラムクロマトグラフィーにて精製し、目的物を66g得た収率93。6化合物13の合成窒素雰囲気下において、200mlの4つ口フラスコに化合物1232gとジメトキシエタンDME10mlとフェニルホウ酸13gと炭酸カリウム20gと水20mlを仕込み、加熱還流下で1時間撹拌した。この溶液にテトラキストリフェニルホスフィンパラジウム220mgを加え、加熱還流下で3時間撹拌した。放冷後、酢酸エチルを20ml加え、良く撹拌した後、セライトろ過し、ろ液を分液漏斗に移した、有機層を抽出し、これを、水、飽和食塩水で洗浄し、無水硫酸ナトリウム上で乾燥させた。乾燥剤をろ別した後、溶媒を留去して得た残渣をシリカゲルカラムクロマトグラフィーにて精製し、化合物13を20g得た収率83。7化合物14の合成200mlのナスフラスコに化合物1320gと脱水ジクロロメタンDCM20mlを仕込んだ。この溶液に-78°Cで、1Mの三臭化ホウ素ジクロロメタン溶液5mlを加え、同温で10分、室温で一晩撹拌した。反応液に水を加え、有機層を抽出し、有機層を水、飽和食塩水で洗浄し、無水硫酸ナトリウム上で乾燥させた。乾燥剤をろ別した後、溶媒を留去して得た残渣をシリカゲルカラムクロマトグラフィーにて精製し、目的物を18g得た収率93。8化合物15の合成100mlのナスフラスコに化合物1417gと脱水ピリジンPy10mlを仕込んだ。この溶液に氷冷下、無水トリフルオロメタンスルホン酸07mlを加えた。氷温で10分、室温で一晩撹拌した後、氷の入った200mlのコニカルビーカーに移した。酢酸エチルを加え、抽出し、有機層を水、飽和食塩水で洗浄し、無水硫酸ナトリウム上で乾燥させた。乾燥剤をろ別した後、溶媒を留去して得た残渣をシリカゲルカラムクロマトグラフィーにて精製し、目的物を21g得た収率99。9化合物8の合成窒素雰囲気下において、100mlの4つ口フラスコに化合物1520gとジメトキシエタンDME10mlと4-ビニルフェニルホウ酸052gと炭酸カリウム13gと2,6-ジ-tertブチル-4-メチルフェノール2mgとトリフェニルホスフィン75mgと水20mlを仕込み、加熱還流下で30分撹拌した。この溶液にテトラキストリフェニルホスフィンパラジウム75mgを加え、加熱還流下で1時間撹拌した。放冷後、酢酸エチルを20ml加え、良く撹拌した後、セライトろ過し、ろ液を分液漏斗に移した、有機層を抽出し、これを、水、飽和食塩水で洗浄し、無水硫酸ナトリウム上で乾燥させた。乾燥剤をろ別した後、溶媒を留去して得た残渣をシリカゲルカラムクロマトグラフィーにて精製し、化合物8を12g得た収率66。1HNMRppm215521527575581668685720768実施例5:重合性化合物化合物16の合成1化合物17の合成2化合物18の合成200mlのナスフラスコに化合物1725gと脱水ジクロロメタンDCM10mlを仕込んだ。この溶液に-78°Cで、1Mの三臭化ホウ素ジクロロメタン溶液4mlを加え、同温で10分、室温で一晩撹拌した。反応液に水を加え、有機層を抽出し、有機層を水、飽和食塩水で洗浄し、無水硫酸ナトリウム上で乾燥させた。乾燥剤をろ別した後、溶媒を留去して得た残渣をシリカゲルカラムクロマトグラフィーにて精製し、目的物を24g得た収率98。3化合物19の合成100mlのナスフラスコに化合物1823gと脱水ピリジンPy10mlを仕込んだ。この溶液に氷冷下、無水トリフルオロメタンスルホン酸07mlを加えた。氷温で10分、室温で一晩撹拌した後、氷の入った200mlのコニカルビーカーに移した。酢酸エチルを加え、抽出し、有機層を水、飽和食塩水で洗浄し、無水硫酸ナトリウム上で乾燥させた。乾燥剤をろ別した後、溶媒を留去して得た残渣をシリカゲルカラムクロマトグラフィーにて精製し、目的物を26g得た収率93。4化合物16の合成窒素雰囲気下において、100mlの4つ口フラスコに化合物1912gとジメトキシエタンDME8mlと4-ビニルフェニルホウ酸024gと炭酸カリウム061gと2,6-ジ-tertブチル-4-メチルフェノール2mgとトリフェニルホスフィン50mgと水10mlを仕込み、加熱還流下で30分撹拌した。この溶液にテトラキストリフェニルホスフィンパラジウム50mgを加え、加熱還流下で1時間撹拌した。放冷後、酢酸エチルを20ml加え、良く撹拌した後、セライトろ過し、ろ液を分液漏斗に移した、有機層を抽出し、これを、水、飽和食塩水で洗浄し、無水硫酸ナトリウム上で乾燥させた。乾燥剤をろ別した後、溶媒を留去して得た残渣をシリカゲルカラムクロマトグラフィーにて精製し、化合物16を079g得た。収率73。1HNMRppm219526529577582668685720781実施例6:重合性化合物viHMTPD化合物20の合成オルトトリジンのテトラトリル化窒素雰囲気下において、200mlの3つ口フラスコにオルトトリジン500g、3-ヨードトルエン2260gに脱水キシレン100mlを仕込み、約50°Cで撹拌した。これに、tert-ブトキシカリウム1364g、酢酸パラジウム046g、トリ-tert-ブチルホスフィン046gを順に加え、120°Cで4時間撹拌した。室温まで冷却し、反応液に水100mlを加え、酢酸エチルで2回抽出した。有機層を硫酸マグネシウムで乾燥し、減圧下に濃縮した後、シリカゲルカラムクロマトグラフィー展開液:酢酸エチル-ヘキサンの混合溶媒で精製した。溶媒を留去した後、メタノールから再結晶して3,3’-ジメチル-N,N,N’,N’-テトラ-m-トリルベンジジン化合物21を1146g得た収率85。化合物22の合成窒素雰囲気下において、脱水ジメチルホルムアミドDMF4mlに氷冷下でオキシ塩化リン1mlを加え、室温で30分撹拌し、ビールスマイヤー試薬を調整した。窒素雰囲気下、100mlの4つ口フラスコに化合物21525gと脱水DMF25mlを仕込み、80°Cで撹拌した。この溶液に先に調製したビールスマイヤー試薬を滴下し、さらに80°Cで1時間撹拌した。放冷後、反応溶液を炭酸水素ナトリウム8gと水50mlが入った500mlのビーカーに移し、さらに酢酸エチル150mlを加えた。有機層を取り、水、飽和食塩水で順次洗浄し、無水硫酸ナトリウム上で乾燥させた。乾燥剤をろ別した後、溶媒を留去して得た残渣をシリカゲルカラムクロマトグラフィーにて精製し、目的物を255g得た収率46。化合物20の合成窒素雰囲気下、100mlの4つ口フラスコにメチルトリフェニルホスホニウムブロマイド193gと脱水テトラヒドロフランTHF10mlを仕込み、氷冷下撹拌した。この溶液にノルマルブチルリチウムヘキサン溶液158M,32mlを10分かけて加え、氷冷下で10分、室温で60分間撹拌した。この溶液に脱水ベンゼン10mlと化合物22を加え、20°C以下で撹拌した。1時間後、反応液に水50mlを加え、さらに酢酸エチル100mlとハイドロキノンを少量加えた。有機層をとり、水、飽和食塩水で順次洗浄し、無水硫酸ナトリウム上で乾燥させた。乾燥剤をろ別した後、溶媒を留去して得た残渣をシリカゲルカラムクロマトグラフィーにて精製し、目的物を239g得た収率96。1HNMRppm7567665561512225208実施例7:ホウ素ホモポリマー1の合成密閉容器にホウ素モノマー化合物1352mgを入れ、脱水トルエン5mlを加えた後、V-601和光純薬工業製のトルエン溶液01M,100μlを加え、凍結脱気操作を5回繰り返した。真空のまま密閉し、60°Cで60時間撹拌した。反応後、反応液をアセトン250ml中に滴下して沈殿を生じさせた。さらにトルエン-アセトンでの再沈殿精製を2回繰り返して精製した後、50°Cで一晩真空乾燥し、白色の固体としてホウ素ホモポリマー1300mgを得た。得られた共重合体の分子量はポリスチレン換算のGPC測定より重量平均分子量Mw42000であった。実施例8:ホウ素ホモポリマー2の合成ホウ素モノマー化合物2を用い、実施例7と同様に行った。得られた共重合体の分子量はポリスチレン換算のGPC測定より重量平均分子量Mw78000であった。実施例9:ホウ素ホモポリマー3の合成ホウ素モノマー化合物7を用い、実施例7と同様に行った。得られた共重合体の分子量はポリスチレン換算のGPC測定より重量平均分子量Mw67000であった。実施例10:ホウ素ホモポリマー4の合成ホウ素モノマー化合物8を用い、実施例7と同様に行った。得られた共重合体の分子量はポリスチレン換算のGPC測定より重量平均分子量Mw88000であった。実施例11:ホウ素ホモポリマー5の合成ホウ素モノマー化合物16を用い、実施例7と同様に行った。得られた共重合体の分子量はポリスチレン換算のGPC測定より重量平均分子量Mw88000であった。実施例12:ホウ素共重合ポリマー1の合成密閉容器にホウ素モノマー化合物102mmolと化合物2002mmolgを入れ、脱水トルエン2mlを加えた後、V-601和光純薬工業製のトルエン溶液01M,40μlを加え、凍結脱気操作を5回繰り返した。真空のまま密閉し、60°Cで60時間撹拌した。反応後、反応液をアセトン100ml中に滴下して沈殿を生じさせた。さらにトルエン-アセトンでの再沈殿精製を2回繰り返して精製した後、50°Cで一晩真空乾燥し、薄黄色の固体としてホウ素共重合ポリマー1158mgを得た。得られた共重合体の分子量はポリスチレン換算のGPC測定より重量平均分子量Mw70000であった。またNMR測定による共重合体の共重合比はホウ素モノマー化合物1:化合物20=50:50mol比と見積もられた。実施例13:ホウ素共重合ポリマー2の合成ホウ素モノマー化合物2と化合物20を用い、実施例12と同様に行った。得られた共重合体の分子量はポリスチレン換算のGPC測定より重量平均分子量Mw82000であった。またNMR測定による共重合体の共重合比はホウ素モノマー化合物2:化合物20=50:50mol比と見積もられた。実施例14:ホウ素共重合ポリマー3の合成ホウ素モノマー化合物7と化合物20を用い、実施例12と同様に行った。得られた共重合体の分子量はポリスチレン換算のGPC測定より重量平均分子量Mw69000であった。またNMR測定による共重合体の共重合比はホウ素モノマー化合物7:化合物20=51:49mol比と見積もられた。実施例15:ホウ素共重合ポリマー4の合成ホウ素モノマー化合物8と化合物20を用い、実施例12と同様に行った。得られた共重合体の分子量はポリスチレン換算のGPC測定より重量平均分子量Mw88000であった。またNMR測定による共重合体の共重合比はホウ素モノマー化合物8:化合物20=52:48mol比と見積もられた。実施例16:ホウ素共重合ポリマー5の合成ホウ素モノマー化合物16と化合物20を用い、実施例12と同様に行った。得られた共重合体の分子量はポリスチレン換算のGPC測定より重量平均分子量Mw81000であった。またNMR測定による共重合体の共重合比はホウ素モノマー化合物16:化合物20=52:48mol比と見積もられた。実施例17:ホウ素共重合ポリマー6の合成密閉容器にホウ素モノマー104mmol、式5で示されるIrST特開2003113246に記載の方法で合成。004mmolを入れ、脱水トルエン2mlを加えた後、V-601和光純薬工業製のトルエン溶液01M,40μlを加え、凍結脱気操作を5回繰り返した。真空のまま密閉し、60°Cで60時間撹拌した。反応後、反応液をアセトン100ml中に滴下して沈殿を生じさせた。さらにトルエン-アセトンでの再沈殿精製を2回繰り返して精製した後、50°Cで一晩真空乾燥し、薄黄色の固体としてホウ素共重合ポリマー135mgを得た。得られた共重合体の分子量はポリスチレン換算のGPC測定より重量平均分子量Mw50000であった。共重合体中のイリジウム元素含量はICP元素分析より37wtであった。これより、共重合体の共重合比はホウ素モノマー化合物1:IrST=92:8mol比と見積もられた。実施例18:ホウ素共重合ポリマー7の合成ホウ素モノマー2とIrSTを用い、実施例17と同様に行った。得られた共重合体の分子量はポリスチレン換算のGPC測定より重量平均分子量Mw50700であった。共重合体中のイリジウム元素含量をICP元素分析より求めたところ、共重合体の共重合比はホウ素モノマー2:IrST=92:8mol比と見積もられた。実施例19:ホウ素共重合ポリマー8の合成ホウ素モノマー7とIrSTを用い、実施例17と同様に行った。得られた共重合体の分子量はポリスチレン換算のGPC測定より重量平均分子量Mw59900であった。共重合体中のイリジウム元素含量をICP元素分析より求めたところ、共重合体の共重合比はホウ素モノマー7:IrST=91:9mol比と見積もられた。実施例20:ホウ素共重合ポリマー9の合成ホウ素モノマー8とIrSTを用い、実施例17と同様に行った。得られた共重合体の分子量はポリスチレン換算のGPC測定より重量平均分子量Mw61700であった。共重合体中のイリジウム元素含量をICP元素分析より求めたところ、共重合体の共重合比はホウ素モノマー8:IrST=91:9mol比と見積もられた。実施例21:ホウ素共重合ポリマー10の合成ホウ素モノマー16とIrSTを用い、実施例17と同様に行った。得られた共重合体の分子量はポリスチレン換算のGPC測定より重量平均分子量Mw58700であった。共重合体中のイリジウム元素含量をICP元素分析より求めたところ、共重合体の共重合比はホウ素モノマー16:IrST=91:9mol比と見積もられた。実施例22:ホウ素共重合ポリマー11の合成密閉容器にホウ素モノマー104mmol、式6で示されるIr錯体004mmolを入れ、脱水トルエン2mlを加えた後、V-601和光純薬工業製のトルエン溶液01M,40μlを加え、凍結脱気操作を5回繰り返した。真空のまま密閉し、60°Cで60時間撹拌した。反応後、反応液をアセトン100ml中に滴下して沈殿を生じさせた。さらにトルエン-アセトンでの再沈殿精製を2回繰り返して精製した後、50°Cで一晩真空乾燥し、薄黄色の固体としてホウ素共重合ポリマー135mgを得た。得られた共重合体の分子量はポリスチレン換算のGPC測定より重量平均分子量Mw49000であった。共重合体中のイリジウム元素含量はICP元素分析より37wtであった。これより、共重合体の共重合比はホウ素モノマー化合物1:式6で示される化合物=92:8mol比と見積もられた。式6の化合物は例えば以下のように合成できる。4-アセチルフェニルボロン酸と2-ブロモピリジンをパラジウム化合物存在下で反応させて得られる、4-アセチルフェニルピリジンをソディウムボロンハイドライドで還元し、アルコール体を得た。このアルコール体と特開2003113246に記載の方法で合成したIr2核化合物を反応させて、式6に示す化合物を得た。実施例23:ホウ素共重合ポリマー12の合成ホウ素モノマー2と式6で示される化合物を用い、実施例22と同様に行った。得られた共重合体の分子量はポリスチレン換算のGPC測定より重量平均分子量Mw52200であった。共重合体中のイリジウム元素含量をICP元素分析より求めたところ、共重合体の共重合比はホウ素モノマー2:式6で示される化合物=92:8mol比と見積もられた。実施例24:ホウ素共重合ポリマー13の合成ホウ素モノマー7と式6で示される化合物を用い、実施例22と同様に行った。得られた共重合体の分子量はポリスチレン換算のGPC測定より重量平均分子量Mw60100であった。共重合体中のイリジウム元素含量をICP元素分析より求めたところ、共重合体の共重合比はホウ素モノマー7:式6で示される化合物=91:9mol比と見積もられた。実施例25:ホウ素共重合ポリマー14の合成ホウ素モノマー8と式6で示される化合物を用い、実施例22と同様に行った。得られた共重合体の分子量はポリスチレン換算のGPC測定より重量平均分子量Mw62100であった。共重合体中のイリジウム元素含量をICP元素分析より求めたところ、共重合体の共重合比はホウ素モノマー8:式6で示される化合物=91:9mol比と見積もられた。実施例26:ホウ素共重合ポリマー15の合成ホウ素モノマー16と式6で示される化合物を用い、実施例22と同様に行った。得られた共重合体の分子量はポリスチレン換算のGPC測定より重量平均分子量Mw58700であった。共重合体中のイリジウム元素含量をICP元素分析より求めたところ、共重合体の共重合比はホウ素モノマー16:式6で示される化合物=91:9mol比と見積もられた。実施例27:ホウ素共重合ポリマー16の合成密閉容器にホウ素モノマー化合物102mmol、化合物2002mmol、IrST003mmolを入れ、脱水トルエン2mlを加えた後、V-601和光純薬工業製のトルエン溶液01M,40μlを加え、凍結脱気操作を5回繰り返した。真空のまま密閉し、60°Cで60時間撹拌した。反応後、反応液をアセトン500ml中に滴下して沈殿を生じさせた。さらにトルエン-アセトンでの再沈殿精製を2回繰り返して精製した後、50°Cで一晩真空乾燥し、薄黄色の固体としてホウ素共重合ポリマー180mgを得た。得られた共重合体の分子量はポリスチレン換算のGPC測定より重量平均分子量Mw52500であった。共重合体中のイリジウム元素含量はICP元素分析より19wtであった。これと13C-NMR測定の結果より、共重合体の共重合比はホウ素モノマー化合物1:化合物20:IrST=476:480:44mol比と見積もられた。実施例28:ホウ素共重合ポリマー17の合成ホウ素モノマー化合物2、化合物20、IrSTを用い、実施例27と同様に行った。得られた共重合体の分子量はポリスチレン換算のGPC測定より重量平均分子量Mw55200であった。共重合体比はICP元素分析と13C-NMR測定の結果より、ホウ素モノマー化合物2:化合物20:IrST=475:481:44mol比と見積もられた。実施例29:ホウ素共重合ポリマー18の合成ホウ素モノマー化合物7、化合物20、IrSTを用い、実施例27と同様に行った。得られた共重合体の分子量はポリスチレン換算のGPC測定より重量平均分子量Mw58400であった。共重合体比はICP元素分析と13C-NMR測定の結果より、ホウ素モノマー化合物7:化合物20:IrST=476:480:44mol比と見積もられた。実施例30:ホウ素共重合ポリマー19の合成ホウ素モノマー化合物8、化合物20、IrSTを用い、実施例27と同様に行った。得られた共重合体の分子量はポリスチレン換算のGPC測定より重量平均分子量Mw58200であった。共重合体比はICP元素分析と13C-NMR測定の結果より、ホウ素モノマー化合物8:化合物20:IrST=474:480:46mol比と見積もられた。実施例31:ホウ素共重合ポリマー20の合成ホウ素モノマー化合物16、化合物20、IrSTを用い、実施例27と同様に行った。得られた共重合体の分子量はポリスチレン換算のGPC測定より重量平均分子量Mw58200であった。共重合体比はICP元素分析と13C-NMR測定の結果より、ホウ素モノマー化合物16:化合物20:IrST=477:476:47mol比と見積もられた。実施例32:ホウ素共重合ポリマー21の合成密閉容器にホウ素モノマー化合物102mmol、化合物2002mmol、式6で示される化合物003mmolを入れ、脱水トルエン2mlを加えた後、V-601和光純薬工業製のトルエン溶液01M,40μlを加え、凍結脱気操作を5回繰り返した。真空のまま密閉し、60°Cで60時間撹拌した。反応後、反応液をアセトン500ml中に滴下して沈殿を生じさせた。さらにトルエン-アセトンでの再沈殿精製を2回繰り返して精製した後、50°Cで一晩真空乾燥し、薄黄色の固体としてホウ素共重合ポリマー180mgを得た。得られた共重合体の分子量はポリスチレン換算のGPC測定より重量平均分子量Mw70000であった。共重合体中のイリジウム元素含量はICP元素分析より19wtであった。これと13C-NMR測定の結果より、共重合体の共重合比はホウ素モノマー化合物1:化合物20:式6で示される化合物=476:480:44mol比と見積もられた。実施例33:ホウ素共重合ポリマー22の合成ホウ素モノマー化合物2、化合物20、式6で示される化合物を用い、実施例32と同様に行った。得られた共重合体の分子量はポリスチレン換算のGPC測定より重量平均分子量Mw50200であった。共重合体比はICP元素分析と13C-NMR測定の結果より、ホウ素モノマー化合物2:化合物20:式6で示される化合物=475:481:44mol比と見積もられた。実施例34:ホウ素共重合ポリマー23の合成ホウ素モノマー化合物7、化合物20、式6で示される化合物を用い、実施例32と同様に行った。得られた共重合体の分子量はポリスチレン換算のGPC測定より重量平均分子量Mw68000であった。共重合体比はICP元素分析と13C-NMR測定の結果より、ホウ素モノマー化合物7:化合物20:式6で示される化合物=476:480:44mol比と見積もられた。実施例35:ホウ素共重合ポリマー24の合成ホウ素モノマー化合物8、化合物20、式6で示される化合物を用い、実施例32と同様に行った。得られた共重合体の分子量はポリスチレン換算のGPC測定より重量平均分子量Mw58900であった。共重合体比はICP元素分析と13C-NMR測定の結果より、ホウ素モノマー化合物8:化合物20:式6で示される化合物=474:480:46mol比と見積もられた。実施例36:ホウ素共重合ポリマー25の合成ホウ素モノマー化合物16、化合物20、式6で示される化合物を用い、実施例32と同様に行った。得られた共重合体の分子量はポリスチレン換算のGPC測定より重量平均分子量Mw70500であった。共重合体比はICP元素分析と13C-NMR測定の結果より、ホウ素モノマー化合物16:化合物20:式6で示される化合物=477:476:47mol比と見積もられた。比較例1:poly-viPBDの合成密閉容器にviPBD04mmolを入れ、脱水トルエン5mlを加えた後、V-601和光純薬工業製のトルエン溶液01M,100μlを加え、凍結脱気操作を5回繰り返した。真空のまま密閉し、60°Cで60時間撹拌した。反応後、反応液をアセトン250ml中に滴下して沈殿を生じさせた。さらにトルエン-アセトンでの再沈殿精製を2回繰り返して精製した後、50°Cで一晩真空乾燥し、白色の固体としてpoly-viPBD130mgを得た。得られた共重合体の分子量はポリスチレン換算のGPC測定より重量平均分子量Mw67000であった。比較例2:共重合体poly-viPBD-co-viHMTPDの合成viPBDと、化合物20を用い、実施例12と同様に行った。得られた共重合体の分子量はポリスチレン換算のGPC測定より重量平均分子量Mw68400であった。共重合体の共重合比はviPBD:化合物20=50:50mol比と見積もられた。比較例3:共重合体poly-viPBD-co-IrSTの合成viPBDと、IrSTを用い、実施例17と同様に行った。得られた共重合体の分子量はポリスチレン換算のGPC測定より重量平均分子量Mw56000であった。共重合体の共重合比はviPBD:IrST=91:9mol比と見積もられた。比較例4:共重合体poly-viPBD-co-viHMTPD-co-IrSTの合成viPBDと化合物20とIrSTを用い、実施例22と同様に行った。得られた共重合体の分子量はポリスチレン換算のGPC測定より重量平均分子量Mw49200であった。共重合体中のイリジウム元素含量はICP元素分析より19wtであった。これと13C-NMR測定の結果より、共重合体の共重合比はviPBD:化合物20:IrST=490:465:45mol比と見積もられた。実施例37:有機発光素子の製作とEL発光特性評価25mm角のガラス基板の一方の面に、陽極となる幅4mmの2本のITO電極がストライプ状に形成されたITO酸化インジウム錫付き基板ニッポ電機、NippoElectricCoLTDを用いて有機発光素子を作製した。はじめに、上記ITO付き基板のITO陽極上に、ポリ3,4-エチレンジオキシチオフェンポリスチレンスルホン酸バイエル社製、商品名バイトロンPをスピンコート法により、回転数3500rpm、塗布時間40秒の条件で塗布した後、真空乾燥器で減圧下、60°Cで2時間乾燥を行い、陽極バッファ層を形成した。得られた陽極バッファ層の膜厚は約50nmであった。次に、発光性材料、電子輸送材料を含む層を形成するための塗布溶液を調製した。たとえば、ホウ素共重合ポリマー745mgと、特開平101665号公報に記載の方法で合成したHMTPD45mgをトルエン和光純薬工業製,特級2910mgに溶解し、得られた溶液を孔径02μmのフィルターで濾過して塗布溶液とした。次に、陽極バッファ層上に、調製した塗布溶液をスピンコート法により、回転数3000rpm、塗布時間30秒の条件で塗布し、室温25°Cにて30分間乾燥することにより、発光層を形成した。得られた発光層の膜厚は約100nmであった。次に発光層を形成した基板を蒸着装置内に載置し、セシウムを蒸着速度001nm/sで2nmの厚さに蒸着しセシウム源としては、サエスゲッターズ社製アルカリメタルディスペンサーを使用、続いて、陰極としてアルミニウムを蒸着速度1nm/sで250nmの厚さに蒸着し、素子1を作製した。尚、セシウムとアルミニウムの層は、陽極の延在方向に対して直交する2本の幅3mmのストライプ状に形成し、1枚のガラス基板当たり、縦4mm×横3mmの有機発光素子を4個作製した。株アドバンテスト社製プログラマブル直流電圧/電流源TR6143を用いて上記有機EL素子に電圧を印加し発光させ、その発光輝度を株トプコン社製輝度計BM-8を用いて測定した。その結果得られた、発光開始電圧、最高輝度、および100cd/m2点灯時の外部量子効率を表2に示す各値は1枚の基板に形成された素子4個の平均値。素子1に対して、表1に記載したように発光性材料およびその他の材料を変更した以外は、素子1と同様にして素子2~7を作製した。これらの素子についても素子1と同様にEL発光特性の評価を行った結果を表2に示す。表1、2より、比較例である電子輸送部位にオキサジアゾールを用いた発光性高分子を使用した発光素子に較べて、本発明の電子輸送部位にトリアリールホウ素構造を用いた発光性高分子を使用した発光素子で、発光開始電圧が低く、最高輝度が高く、外部量子効率が高いことがわかる。"